(57)【要約】【課題】高精度かつ短時間に分級する。【解決手段】スラリー中の粒子を分級する分級装置１を、スラリーが供給される分級槽５と、分級槽５の内部に配置されてスラリーを分級槽５に供給する供給口１２と、供給口１２から供給されたスラリーにより分級槽５内に上下方向の液流を発生させる液流発生部と、を備えるものとする。そして、液流発生部として、分級槽５の上部に形成されてスラリーが流出する第一流出口１３を形成し、供給口１２から分級槽５に供給したスラリーを第一流出口１３から溢れさせることで、分級槽５内に上下方向の液流を発生させる。【選択図】図１
2014117670.tif 000002
【特許請求の範囲】
【請求項１】
スラリー中の粒子を分級する分級装置であって、
前記スラリーが供給される槽と、
前記槽の内部に配置されて前記スラリーを前記槽に供給する供給口と、
前記供給口から供給された前記スラリーにより前記槽内に上下方向の液流を発生させる液流発生部と、
を備える、
分級装置。
【請求項２】
前記槽の上部に配置される上部電極と、
前記槽の下部に配置される下部電極と、
前記上部電極及び前記下部電極に電圧を印加する電圧制御部と、
を更に備える、
請求項１に記載の分級装置。
【請求項３】
前記液流発生部は、前記槽の上部に形成されて前記スラリーが流出する第一流出口を有する、
請求項１又は２に記載の分級装置。
【請求項４】
前記槽の底壁に形成されて前記スラリーが流出する第二流出口を更に備える、
請求項３に記載の分級装置。
【請求項５】
前記第二流出口から流出する前記スラリーの流量を調節する流量調節部材を更に備える、
請求項４に記載の分級装置。
【請求項６】
前記槽内を複数の上下に延びる空間に仕切る整流部材を更に備える、
請求項１〜５の何れか一項に記載の分級装置。
【請求項７】
スラリー中の粒子を分級する分級方法であって、
槽の内部に配置された供給口から前記スラリーを槽に供給し、
粒径に応じた上下方向の力が前記粒子に作用している状態において、前記供給口から供給された前記スラリーにより前記槽内に上下方向の液流を発生させる、
分級方法。
【請求項８】
前記槽の上部に上部電極を配置するとともに前記槽の下部に下部電極を配置しておき、
粒径に応じたゼータ電位を前記粒子に付与し、
前記上部電極及び前記下部電極が前記スラリーに浸かるまで前記スラリーを前記槽に供給し、
前記上部電極及び前記下部電極に電圧を印加する、
請求項７に記載の分級方法。
【請求項９】
前記槽の上部に形成された第一流出口から前記スラリーを流出させる、
請求項７又は８に記載の分級方法。
【請求項１０】
前記槽の底壁に形成された第二流出口から前記スラリーを流出させる、
請求項９に記載の分級方法。
【請求項１１】
前記第一流出口から流出させる前記スラリーの流量を、前記第二流出口から流出させる前記スラリーの流量よりも多くする、
請求項１０に記載の分級方法。
【請求項１２】
前記槽内を複数の上下に延びる空間に仕切る整流部材により、前記供給口から供給された前記スラリーにより発生される液流を上下方向に整流する、
請求項７〜１１の何れか一項に記載の分級方法。
【請求項１３】
分級された粒子を製造する分級粒子の製造方法であって、
槽の内部に配置された供給口から粒子が含有されたスラリーを槽に供給し、
粒径に応じた上下方向の力が前記粒子に作用している状態において、前記供給口から供給された前記スラリーにより前記槽内に上下方向の液流を発生させる、
分級粒子の製造方法。
【請求項１４】
前記槽の上部に上部電極を配置するとともに前記槽の下部に下部電極を配置しておき、
粒径に応じたゼータ電位を前記粒子に付与し、
前記上部電極及び前記下部電極が前記スラリーに浸かるまで前記スラリーを前記槽に供給し、
前記上部電極及び前記下部電極に電圧を印加する、
請求項１３に記載の分級粒子の製造方法。
【請求項１５】
前記槽の上部に形成された第一流出口から前記スラリーを流出させる、
請求項１３又は１４に記載の分級粒子の製造方法。
【請求項１６】
前記槽の底壁に形成された第二流出口から前記スラリーを流出させる、
請求項１５に記載の分級粒子の製造方法。
【請求項１７】
前記第一流出口から流出させる前記スラリーの流量を、前記第二流出口から流出させる前記スラリーの流量よりも多くする、
請求項１６に記載の分級粒子の製造方法。
【請求項１８】
前記槽内を複数の上下に延びる空間に仕切る整流部材により、前記供給口から供給された前記スラリーにより発生される液流を上下方向に整流する、
請求項１３〜１７の何れか一項に記載の分級粒子の製造方法。
【発明の詳細な説明】
【技術分野】
【０００１】
本発明は、湿式の分級装置、分級方法及び分級粒子の製造方法に関する。
【背景技術】
【０００２】
近年、電子材料領域で用いられる粒子は、単分散性が求められ、更なる特性向上のためには高精度な分級も要求される。湿式分級は、乾式分級に比べて容易に粒子の分級を行うことができる。この湿式分級の手段として、沈降法、サイクロン、静電気等を用いた水篩などが挙げられる。
【０００３】
古来よりある沈降法は、上方にいる粒子と下方にいる粒子では距離の隔たりがある。このため、粒子径が大きく異なる場合は分級が容易であるが、粒子径が近い場合は一度に分級することは不可能である上、理論上完全に分離する事は困難である。また、小径粒子が装置下部に存在する場合は分離できない。
【０００４】
特許文献１には、分級したい粒子をビーズミルで処理した後に、電圧を利用した特殊サイクロンで分級する方法が示されている。また、特許文献２には、電位付与機構を有する装置に粒子を通した後に気流サイクロンで分級する方法が示されている。
【０００５】
特許文献３には、電流を印加した槽にスラリーを流すことで、ゼータ電位の異なる粒子を分級する方法が示されている。しかし、このような分級方法は、粒子径毎にゼータ電位が異なる場合は有用であるが、それ以外の場合は分級困難である。
【先行技術文献】
【特許文献】
【０００６】
【特許文献１】特開２０１１−１２５８０１号公報
【特許文献２】特開２００３−１９０８３６号公報
【特許文献３】特開２００５−３３４８６５号公報
【発明の概要】
【発明が解決しようとする課題】
【０００７】
近年、電子材料領域において、１μｍ以上１０μｍ以下程度の平均粒径を有するプラスチック等の粒子の変動係数Ｃ．Ｖ．（Ｃｏｅｆｆｉｃｉｅｎｔ  ｏｆ  Ｖａｒｉａｔｉｏｎ）を３％以下にする要求がある。しかしながら、特許文献１〜３に記載されたような従来の湿式分級では、この要求を満たすことが困難であり、分級に長時間を必要とする。
【０００８】
そこで、本発明は、高精度かつ短時間に分級することができる分級装置、分級方法及び分級粒子の製造方法を提供することを目的とする。
【課題を解決するための手段】
【０００９】
本発明に係る分級装置は、スラリー中の粒子を分級する分級装置であって、スラリーが供給される槽と、槽の内部に配置されてスラリーを槽に供給する供給口と、供給口から供給されたスラリーにより槽内に上下方向の液流を発生させる液流発生部と、を備える。
【００１０】
本発明に係る分級装置によれば、供給口から槽にスラリーが供給されると、重力等の影響により粒径に応じた上下方向の力が粒子に作用することで、スラリー中の粒子が粒径に応じて上下に分離される。このとき、供給口から供給されたスラリーにより槽内に上下方向の液流が発生するため、粒径に応じた粒子の分離が促進される。これにより、高精度に粒子を分級することができる。しかも、この液流によって粒子を分級するため、供給口からスラリーを連続的に供給することで、スラリー中の粒子を連続的に分級することができる。これにより、短時間に粒子を分級することができる。特に、重力によっては沈降し難いナノ粒子も、槽内に液流を発生させることで、高精度かつ短時間に分級することができる。ここで、本発明におけるナノ粒子とは、直径が１０ｎｍ〜数μｍのものを意味し、更に本発明は、直径が１０ｎｍ〜数十μｍの粒子にも応用できる。また、槽内に上下方向の液流を発生させるために他要素を用いる必要が無いため、簡易な構成で粒子を分級することができる。しかも、供給口は槽の内部に配置されているため、スラリーの液流を乱すことなく槽にスラリーを供給できるとともに、適切に粒子を上下に分離させることができる。これにより、粒子の分離効率が向上する。
【００１１】
また、上記の分級装置は、槽の上部に配置される上部電極と、槽の下部に配置される下部電極と、上部電極及び下部電極に電圧を印加する電圧制御部と、を更に備えるものとすることができる。
【００１２】
上部電極及び下部電極に電圧を印加して槽内に電場を生じさせることで、荷電されたスラリー中の粒子を、電荷極性と上部電極及び下部電極の極性との関係に応じて、上部電極側又は下部電極側に電気泳動させることができる。そして、粒径に応じたゼータ電位が粒子に付与されたスラリーを槽に供給し、上部電極及び下部電極に電圧を印加して槽内のスラリーに電場を生じさせることで、粒径に応じて粒子の電気泳動速度を異ならせることができる。このため、液流の下流側の電極に粒子の電荷極性と同じ電極の電圧を印加し、液流の上流側の電極に粒子の電荷極性と異なる電極の電圧を印加することで、スラリーの液流と相まって、スラリー中の粒子を粒径に応じて上下に分離させることができる。これにより、スラリー中の粒子をより高精度かつ短時間に分級することができる。
【００１３】
また、上記の分級装置は、液流発生部は、槽の上部に形成されてスラリーが流出する第一流出口を有するものとすることができる。
【００１４】
このように槽の上部に第一流出口を形成すれば、第一流出口から溢れ出たスラリーを回収することで、小粒径の粒子を回収することができる。このため、供給口からスラリーを連続的に供給することで、スラリー中の粒子を容易かつ連続的に分級することができる。
【００１５】
また、上記の分級装置は、槽の底壁に形成されてスラリーが流出する第二流出口を更に備えるものとすることができる。
【００１６】
供給口から上側に移動する粒子は第一流出口から槽外に流出するが、供給口から下側に移動する粒子は、槽の底壁に跳ね返されて対流する。そこで、このように槽の底壁に第二流出口を形成することで、供給口から下側に移動する粒子を槽外に排出することができるため、粒子が槽の底壁に跳ね返されて対流するのを防止することができる。これにより、分級精度を更に向上することができる。
【００１７】
また、上記の分級装置は、第二流出口から流出するスラリーの流量を調節する流量調節部材を更に備えるものとすることができる。
【００１８】
このように流量調節部材を設ければ、供給口から下側に移動する粒子を適切に槽外に排出しつつ、供給口から供給されるスラリーの供給流量に応じて、スラリーの液流速度を調節することができる。
【００１９】
また、上記の分級装置は、槽内を複数の上下に延びる空間に仕切る整流部材を更に備えるものとすることができる。
【００２０】
このように整流部材を設けることで、供給口から供給されたスラリーの液流を上下方向に整流することができるため、槽内に発生される液流が乱れるのを抑制して、粒径に応じた粒子の分離を更に促進することができる。
【００２１】
本発明に係る分級方法は、スラリー中の粒子を分級する分級方法であって、槽の内部に配置された供給口からスラリーを槽に供給し、粒径に応じた上下方向の力が粒子に作用している状態において、供給口から供給されたスラリーにより槽内に上下方向の液流を発生させる。
【００２２】
本発明に係る分級方法によれば、供給口から槽にスラリーを供給すると、重力等の影響により粒径に応じた上下方向の力が粒子に作用することで、スラリー中の粒子が粒径に応じて上下に分離される。このとき、供給口から供給されたスラリーにより槽内に上下方向の液流を発生させるため、粒径に応じた粒子の分離が促進される。これにより、高精度に粒子を分級することができる。しかも、この液流によって粒子を分級するため、供給口からスラリーを連続的に供給することで、スラリー中の粒子を連続的に分級することができる。これにより、短時間に粒子を分級することができる。特に、重力によっては沈降し難いナノ粒子も、槽内に液流を発生させることで、高精度かつ短時間に分級することができる。また、槽内に上下方向の液流を発生させるために他要素を用いる必要が無いため、簡易な方法で粒子を分級することができる。しかも、槽の内部に配置された供給口からスラリーを供給するため、スラリーの液流を乱すことなく槽にスラリーを供給できるとともに、適切に粒子を上下に分離させることもできる。これにより、粒子の分離効率が向上する。
【００２３】
また、上記の分級方法は、槽の上部に上部電極を配置するとともに槽の下部に下部電極を配置しておき、粒径に応じたゼータ電位を粒子に付与し、上部電極及び下部電極がスラリーに浸かるまでスラリーを槽に供給し、上部電極及び下部電極に電圧を印加する方法とすることができる。
【００２４】
上部電極及び下部電極に電圧を印加して槽内に電場を生じさせることで、荷電されたスラリー中の粒子を、電荷極性と上部電極及び下部電極の極性との関係に応じて、上部電極側又は下部電極側に電気泳動させることができる。そして、粒径に応じたゼータ電位が粒子に付与されたスラリーを槽に供給し、上部電極及び下部電極に電圧を印加して槽内のスラリーに電場を生じさせることで、粒径に応じて粒子の電気泳動速度を異ならせることができる。このため、液流の下流側の電極に粒子の電荷極性と同じ電極の電圧を印加し、液流の上流側の電極に粒子の電荷極性と異なる電極の電圧を印加することで、スラリーの液流と相まって、スラリー中の粒子を粒径に応じて上下に分離させることができる。これにより、スラリー中の粒子をより高精度かつ短時間に分級することができる。
【００２５】
また、上記の分級方法は、槽の上部に形成された第一流出口からスラリーを流出させる方法とすることができる。
【００２６】
このように、槽の上部に形成された第一流出口からスラリーを流出させ、第一流出口から溢れ出たスラリーを回収することで、小粒径の粒子を回収することができる。このため、供給口からスラリーを連続的に供給することで、スラリー中の粒子を容易かつ連続的に分級することができる。
【００２７】
また、上記の分級方法は、槽の底壁に形成された第二流出口からスラリーを流出させる方法とすることができる。
【００２８】
供給口から上側に移動する粒子は第一流出口から槽外に流出するが、供給口から下側に移動する粒子は、槽の底壁に跳ね返されて対流する。そこで、このように槽の底壁に形成された第二流出口からスラリーを流出させることで、供給口から下側に移動する粒子を槽外に排出することができるため、粒子が槽の底壁に跳ね返されて対流するのを防止することができる。これにより、分級精度を更に向上することができる。
【００２９】
また、上記の分級方法は、第一流出口から流出させるスラリーの流量を、第二流出口から流出させるスラリーの流量よりも多くする方法とすることができる。
【００３０】
第二流出口を形成すると槽の底壁からもスラリーが流出するが、このように第一流出口における流量を第二流出口における流量よりも大きくすることで、槽内に上方向への液流を適切に発生させることができる。
【００３１】
また、上記の分級方法は、槽内を複数の上下に延びる空間に仕切る整流部材により、供給口から供給されたスラリーにより発生される液流を上下方向に整流する方法とすることができる。
【００３２】
このように整流部材によりスラリーの液流を上下方向に整流することで、槽内に発生される液流が乱れるのを抑制して、粒径に応じた粒子の分離を更に促進することができる。
【００３３】
本発明に係る分級粒子の製造方法は、分級された粒子を製造する分級粒子の製造方法であって、槽の内部に配置された供給口から粒子が含有されたスラリーを槽に供給し、粒径に応じた上下方向の力が粒子に作用している状態において、供給口から供給されたスラリーにより槽内に上下方向の液流を発生させる。
【００３４】
本発明に係る分級粒子の製造方法によれば、供給口から槽にスラリーを供給すると、重力等の影響により粒径に応じた上下方向の力が粒子に作用することで、スラリー中の粒子が粒径に応じて上下に分離される。このとき、供給口から供給されたスラリーにより槽内に上下方向の液流を発生させるため、粒径に応じた粒子の分離が促進される。このため、槽の上部又は下部からスラリーを回収することで、高精度に分級された分級粒子を製造することができる。しかも、この液流によって粒子を分級するため、供給口からスラリーを連続的に供給することで、スラリー中の粒子を連続的に分級することができる。これにより、短時間に分級粒子を製造することができる。特に、重力によっては沈降し難いナノ粒子も、槽内に液流を発生させることで、高精度かつ短時間に分級することができる。また、槽内に上下方向の液流を発生させるために他要素を用いる必要が無いため、簡易な方法で粒子を分級することができる。しかも、槽の内部に配置された供給口からスラリーを供給するため、スラリーの液流を乱すことなく槽にスラリーを供給できるとともに、適切に粒子を上下に分離させることもできる。これにより、粒子の分離効率が向上する。
【００３５】
また、上記の分級粒子の製造方法は、槽の上部に上部電極を配置するとともに槽の下部に下部電極を配置しておき、粒径に応じたゼータ電位を粒子に付与し、上部電極及び下部電極がスラリーに浸かるまでスラリーを槽に供給し、上部電極及び下部電極に電圧を印加する製造方法とすることができる。
【００３６】
上部電極及び下部電極に電圧を印加して槽内に電場を生じさせることで、荷電されたスラリー中の粒子を、電荷極性と上部電極及び下部電極の極性との関係に応じて、上部電極側又は下部電極側に電気泳動させることができる。そして、粒径に応じたゼータ電位が粒子に付与されたスラリーを槽に供給し、上部電極及び下部電極に電圧を印加して槽内のスラリーに電場を生じさせることで、粒径に応じて粒子の電気泳動速度を異ならせることができる。このため、液流の下流側の電極に粒子の電荷極性と同じ電極の電圧を印加し、液流の上流側の電極に粒子の電荷極性と異なる電極の電圧を印加することで、スラリーの液流と相まって、スラリー中の粒子を粒径に応じて上下に分離させることができる。これにより、より高精度かつ短時間に分級粒子を製造することができる。
【００３７】
また、上記の分級粒子の製造方法は、槽の上部に形成された第一流出口からスラリーを流出させる製造方法とすることができる。
【００３８】
このように、槽の上部に形成された第一流出口からスラリーを流出させ、第一流出口から溢れ出たスラリーを回収することで、小粒径の粒子を製造することができる。このため、供給口からスラリーを連続的に供給することで、容易かつ連続的に分級粒子を製造することができる。
【００３９】
また、上記の分級粒子の製造方法は、槽の底壁に形成された第二流出口からスラリーを流出させる製造方法とすることができる。
【００４０】
供給口から上側に移動する粒子は第一流出口から槽外に流出するが、供給口から下側に移動する粒子は、槽の底壁に跳ね返されて対流する。そこで、このように槽の底壁に形成された第二流出口からスラリーを流出させることで、供給口から下側に移動する粒子を槽外に排出することができるため、粒子が槽の底壁に跳ね返されて対流するのを防止することができる。これにより、製造する分級粒子の分級精度を更に向上することができる。
【００４１】
また、上記の分級粒子の製造方法は、第一流出口から流出させるスラリーの流量を、第二流出口から流出させるスラリーの流量よりも多くする製造方法とすることができる。
【００４２】
第二流出口を形成すると槽の底壁からもスラリーが流出するが、このように第一流出口における流量を第二流出口における流量よりも大きくすることで、槽内に上方向への液流を適切に発生させることができる。
【００４３】
また、上記の分級粒子の製造方法は、槽内を複数の上下に延びる空間に仕切る整流部材により、供給口から供給されたスラリーにより発生される液流を上下方向に整流する製造方法とすることができる。
【００４４】
このように整流部材によりスラリーの液流を上下方向に整流することで、槽内に発生される液流が乱れるのを抑制して、粒径に応じた粒子の分離を更に促進することができる。
【発明の効果】
【００４５】
本発明によれば、高精度かつ短時間に分級することができる。
【図面の簡単な説明】
【００４６】
【図１】第１の実施形態に係る分級装置を概念的に示した縦断面模式図である。
【図２】第２の実施形態に係る分級装置を概念的に示した縦断面模式図である。
【図３】第３の実施形態に係る分級装置を概念的に示した縦断面模式図である。
【図４】第４の実施形態に係る分級装置を概念的に示した縦断面模式図である。
【図５】第５の実施形態に係る分級装置を概念的に示した縦断面模式図である。
【図６】シリカ粒子におけるゼータ電位の粒径依存性を示すグラフである。
【図７】他の実施形態に係る分級装置を概念的に示した縦断面模式図である。
【図８】実施例１に用いる分級装置を概念的に示した縦断面模式図である。
【図９】実施例１に用いる原料スラリーに含まれるアクリル粒子の粒度分布を示したグラフである。
【図１０】実施例２に用いる分級装置を概念的に示した縦断面模式図である。
【図１１】実施例２に用いる原料スラリーに含まれるシリカ粒子の粒度分布を示したグラフである。
【図１２】実施例２における部分分離効率曲線を示すグラフである。
【図１３】実施例３における部分分離効率曲線を示すグラフである。
【図１４】実施例４における部分分離効率曲線を示すグラフである。
【図１５】実施例５における部分分離効率曲線を示すグラフである。
【図１６】実施例５−１のＦｉｎｅに含まれる粒子の粒度分布を示したグラフである。
【図１７】実施例５−２のＦｉｎｅに含まれる粒子の粒度分布を示したグラフである。
【図１８】図１６の粒度分布と図１７の粒度分布とを重ね合せたグラフである。
【発明を実施するための形態】
【００４７】
以下、図面を参照して、本発明に係る分級装置、分級方法及び分級粒子の製造方法の好適な実施形態について詳細に説明する。なお、全図中、同一又は相当部分には同一符号を付すこととする。
【００４８】
［第１の実施形態］
図１は、第１の実施形態に係る分級装置を概念的に示した縦断面模式図である。図１に示すように、第１の実施形態に係る分級装置１は、スラリー中の粒子を分級するとともに分級された分級粒子を製造する分級装置であって、分散装置２と、フィードポンプ３と、バッファタンク４と、分級槽５と、を備えている。
【００４９】
分散装置２は、粒子が含まれたスラリーを撹拌してスラリー中の粒子を分散するものである。分散装置２としては、公知の様々な分散装置を用いることができ、例えば、ビーズミル、ホモジナイザー等の装置を用いることができる。そして、分散装置２でスラリーを撹拌することで、スラリー中の粒子に荷電させることが可能となっている。
【００５０】
フィードポンプ３は、分散装置２からスラリーを汲み上げて、このスラリーをバッファタンク４に送り出すものである。フィードポンプ３としては、公知の様々なフィードポンプを用いることができる。
【００５１】
バッファタンク４は、フィードポンプ３から送り出されたスラリーを一時的に蓄積しておき、このスラリーを設定された流量で分級槽５に送り出すものである。このため、バッファタンク４は、分級槽５にスラリーを供給する供給装置として機能する。バッファタンク４としては、公知の様々なバッファタンクを用いることができる。
【００５２】
分級槽５は、バッファタンク４から送り出されたスラリーが供給される槽であって、供給されたスラリーに含まれる粒子を分級するための槽である。分級槽５は、例えば、シリコーン、アクリル等の樹脂材料、ガラス等の無機材料、金属材料で、有底の筒状に形成されており、上端が開口されている。なお、分級槽５は、円形の底面を有する円筒状に形成されたものや、多角形の底面を有する角筒状に形成されたものなどがある。また、分級槽５の底壁は、中央が下方に窪んだ漏斗状に形成されていてもよい。また、分級槽５は、上端が開口していない槽であってもよく、上端の開口を塞ぐ蓋を備えていてもよい。
【００５３】
分級槽５には、バッファタンク４から送り出されたスラリーを分級槽５に供給するための供給管１１が挿入されている。供給管１１には、スラリーを分級槽５に供給する供給口１２が形成されており、この供給口１２は、分級槽５内の底部付近に配置されている。具体的に説明すると、供給管１１は、分級槽５の内部において逆Ｔ字状に形成されており、分級槽５の内部において上下方向に延びる垂直管部１１ａと、垂直管部１１ａの下端から水平方向に延びる水平管部１１ｂと、を備えている。そして、水平管部１１ｂに、供給口１２が上向きに形成されている。水平管部１１ｂは、１本又は複数本の直線状に延びる管状部材で構成されたものであってもよく、円板状の管状部材で構成されたものであってもよい。供給口１２は、水平管部１１ｂの少なくとも一箇所に形成されていればよいが、分級槽５の水平断面全域にスラリーを供給する観点からは、水平管部１１ｂの複数箇所に形成されていることが好ましい。
【００５４】
分級槽５を構成する側壁の上部には、分級槽５に供給されたスラリーを流出させる第一流出口１３が形成されている。このため、供給口１２から分級槽５に供給されたスラリーが第一流出口１３から流出することで、分級槽５内に上下方向の液流が発生する。第一流出口１３は、一箇所にのみ形成してもよいが、同一高さの複数箇所に形成してもよい。なお、第一流出口１３は、スラリーを溢れさせることで分級槽５から流出させるものであるため、側壁に形成した開口を第一流出口１３としてもよく、側壁の上端を第一流出口１３としてもよい。また、上端の開口に蓋が設けられている場合は、この蓋に形成した開口を第一流出口１３としてもよい。
【００５５】
次に、分級装置１を用いた分級方法及び分級粒子の製造方法について説明する。
【００５６】
まず、粒径の異なる粒子が含有されたスラリーを分散装置２に投入する。そして、分散装置２でスラリーを撹拌して、スラリー中の粒子を分散させる。
【００５７】
ここで、スラリーの溶媒としては、水や、エタノール、メタノール、イソプロピルアルコール等のアルコール類などを用いることができる。その中でも、水が安価で好ましい。この溶媒には、グリセリン、グルコース等の比重・粘度調整剤などを添加させてもよい。
【００５８】
スラリーに含有させる粒子としては、プラスチック粒子、無機粒子、金属粒子等の粒子を用いることができる。なお、スラリー中の粒子は、必要に応じて分散剤により表面処理を行ったり、分散剤を有する溶媒に分散させたりすることで、スラリー中における分散性を向上させることができる。
【００５９】
スラリーにおける粒子の濃度は、特に限定されるものではないが、０．０１質量％以上２０．００質量％以下の範囲とすることができる。この濃度を０．０１質量％以上にすることにより、粒子の十分な回収量を確保することができる。この濃度を２０．００質量％以下にすることにより、粒子の凝集の促進が抑制され、粒子を粒径に応じて上下に分離させやすくなるため、分級精度を向上させることができる。そこで、この濃度を０．０１質量％以上２０．００質量％以下とすることで、粒子の回収量及び分級精度を向上させることができる。
【００６０】
次に、フィードポンプ３で、分散装置２から分散処理されたスラリーを汲み上げて、このスラリーをバッファタンク４に送り出す。
【００６１】
次に、バッファタンク４でスラリーを分級槽５に送り出し、分級槽５の内部に配置された供給管１１の供給口１２からスラリーを分級槽５内に供給する。
【００６２】
すると、供給口１２から分級槽５に供給されたスラリーの水位が徐々に上昇していく。そして、この水位が第一流出口１３に至ると、分級槽５内のスラリーが第一流出口１３に溢れ出す。これにより、分級槽５内では、供給口１２から供給されたスラリーにより分級槽５内のスラリーが上方向に押し上げられて、上方向への液流が発生する。
【００６３】
このとき、分級槽５に供給されたスラリー中の各粒子には重力が作用する。このため、分級槽５内で液流が発生していない状態では、重力によりスラリー中の各粒子が分級槽５の底面側に向けて沈降していく。粒子の沈降速度は、式（１）のストークスの式により表される。
【数１】
2014117670.tif 000003
式（１）からも明らかなように、粒子の沈降速度は粒径に応じて異なり、大粒径になるほど沈降速度が速く、小粒径になるほど沈降速度が遅くなる。
【００６４】
このように、重力による粒子の沈降速度は粒径に応じて異なることから、分級槽５内で上方向への液流が発生すると、小粒径の粒子の方が大粒径の粒子よりも、上昇する液流の影響を受けやすくなる。
【００６５】
そこで、小粒径の粒子はこの液流によって第一流出口１３まで上昇し、かつ、大粒径の粒子はこの液流によって第一流出口１３まで上昇しないように、バッファタンク４において分級槽５に送り出すスラリーの流量を調節する。
【００６６】
すると、大粒径の粒子は分級槽５内に残り、小粒径の粒子は第一流出口１３から流出する。このため、第一流出口１３から流出されたスラリーを回収することで、小粒径の粒子を回収することができる。これにより、小粒径の粒子に分級された分級粒子が製造される。
【００６７】
以上説明したように、第１の実施形態によれば、重力の影響によりスラリー中の粒子が粒径に応じて上下に分離される。このとき、供給口１２から供給されたスラリーにより分級槽５内に上方向の液流が発生するため、粒径に応じた粒子の分離が促進される。これにより、高精度に粒子を分級することができる。そして、この液流により第一流出口から溢れ出たスラリーを回収することで、小粒径の粒子に分級された分級粒子を回収することができる。しかも、供給口１２からスラリーを連続的に供給することで、スラリー中の粒子を容易かつ連続的に分級することができる。これにより、短時間に粒子を分級することができる。特に、重力によっては沈降し難いナノ粒子も、分級槽５内に液流を発生させることで、高精度かつ短時間に分級することができる。
【００６８】
また、分級槽５内に上下方向の液流を発生させるために他要素を用いる必要が無いため、簡易な構成で粒子を分級することができる。
【００６９】
しかも、供給口１２は分級槽５の内部に配置されているため、スラリーの液流を乱すことなく分級槽５にスラリーを供給できるとともに、適切に粒子を上下に分離させることもできる。これにより、粒子の分離効率が向上する。
【００７０】
［第２の実施形態］
次に、第２の実施形態に係る分級装置、分級方法及び分級粒子の製造方法について説明する。第２の実施形態に係る分級装置、分級方法及び分級粒子の製造方法は、基本的に、第１の実施形態に係る分級装置、分級方法及び分級粒子の製造方法と同様であるが、分級槽の底壁に第二流出口が形成されており、この第二流出口からもスラリーを流出させる点で、第１の実施形態に係る分級装置、分級方法及び分級粒子の製造方法と相違する。このため、以下では、第１の実施形態に係る分級装置、分級方法及び分級粒子の製造方法と相違する部分のみを説明し、第１の実施形態に係る分級装置、分級方法及び分級粒子の製造方法と同じ部分の説明を省略する。
【００７１】
図２は、第２の実施形態に係る分級装置を概念的に示した縦断面模式図である。図２に示すように、第２の実施形態に係る分級装置２１は、スラリー中の粒子を分級するとともに分級された分級粒子を製造する分級装置であって、分散装置２と、フィードポンプ３と、バッファタンク４と、分級槽２２と、を備えている。
【００７２】
分級槽２２は、基本的に第１の実施形態に係る分級装置１の分級槽５と同様であるが、第二流出口２３が形成されている点のみ分級槽５と相違する。つまり、分級槽５と同様に、分級槽５の内部の底部付近に、供給管１１の供給口１２が配置されており、分級槽２２の上部に、分級槽２２に供給されたスラリーを流出させる第一流出口１３が形成されている。
【００７３】
第二流出口２３は、分級槽２２に供給されたスラリーを流出させる流出口であり、分級槽２２の底壁に形成されている。このため、分級槽２２の底部に溜まっているスラリーを第二流出口２３から分級槽２２の外部に排出することが可能となっている。第二流出口２３は、複数箇所に形成してもよいが、分級槽２２の底壁が漏斗状に窪んでいる場合は、中心に一箇所にのみ形成してもよい。そして、第二流出口２３には、第二流出口２３から流出するスラリーの流量を調節する流量調節部材２４が取り付けられている。流量調節部材２４は、例えば、公知の流量調節弁等を用いることができる。なお、流量調節部材２４は、第二流出口２３を閉じて第二流出口２３から流出するスラリーの流量をゼロにすることも可能となっている。
【００７４】
次に、分級装置２１を用いた分級方法及び分級粒子の製造方法について説明する。
【００７５】
まず、第１の実施形態と同様に、分級槽２２の内部に配置された供給口１２からスラリーを分級槽２２内に供給する。
【００７６】
すると、第二流出口２３からスラリーが流出する。そこで、第二流出口２３から流出するスラリーの流量が、供給口１２から分級槽２２に供給されたスラリーの流量よりも小さくなるように、流量調節部材２４を調節する。これにより、分級槽２２内のスラリーの水位が徐々に上昇していく。そして、スラリーの水位が第一流出口１３に至ると、分級槽２２内のスラリーが第一流出口１３に溢れ出す。これにより、分級槽２２内では、供給口１２から供給されたスラリーにより分級槽２２内のスラリーが押し上げられて、上方向への液流が発生する。
【００７７】
そこで、この液流によって小粒径の粒子が第一流出口１３まで上昇し、かつ、この液流によって大粒径の粒子が第一流出口１３まで上昇しないように、バッファタンク４において分級槽２２に送り出すスラリーの流量を調節する。
【００７８】
すると、小粒径の粒子は第一流出口１３から流出する。このため、第一流出口１３から流出されたスラリーを回収することで、小粒径の粒子を回収することができる。これにより、小粒径の粒子に分級された分級粒子が製造される。
【００７９】
一方、大粒径の粒子は、分級槽２２の底部に向けて沈降し、又は分級槽２２の底部において停滞する。このため、第二流出口２３からスラリーを排出しないと、分級槽２２の底部において大粒径の粒子の密度が高くなり、また、大粒径の粒子が分級槽２２の底壁に跳ね返されて対流する可能性がある。
【００８０】
しかしながら、第２の実施形態では、第二流出口２３からスラリーが流出するため、分級槽２２の底部に向けて沈降する大粒径の粒子及び分級槽２２の底部において停滞する大粒径の粒子は、第二流出口２３から分級槽２２の外部に排出される。これにより、分級槽２２の底部において大粒径の粒子の密度が高くなるのを防止することができるとともに、大粒径の粒子が分級槽２２の底壁に跳ね返されて対流するのを防止することができるため、分級精度を更に向上することができる。
【００８１】
しかも、第二流出口２３から流出されるスラリーを回収することで、大粒径の粒子を回収することができる。つまり、大粒径の粒子に分級された分級粒子を製造することができる。
【００８２】
［第３の実施形態］
次に、第３の実施形態に係る分級装置、分級方法及び分級粒子の製造方法について説明する。第３の実施形態に係る分級装置、分級方法及び分級粒子の製造方法は、基本的に、第２の実施形態に係る分級装置、分級方法及び分級粒子の製造方法と同様であるが、分級槽内に整流部材を設けた点で、第２の実施形態に係る分級装置、分級方法及び分級粒子の製造方法と相違する。このため、以下では、第２の実施形態に係る分級装置、分級方法及び分級粒子の製造方法と相違する部分のみを説明し、第２の実施形態に係る分級装置、分級方法及び分級粒子の製造方法と同じ部分の説明を省略する。
【００８３】
図３は、第３の実施形態に係る分級装置を概念的に示した縦断面模式図である。図３に示すように、第３の実施形態に係る分級装置３１は、スラリー中の粒子を分級するとともに分級された分級粒子を製造する分級装置であって、分散装置２と、フィードポンプ３と、バッファタンク４と、分級槽３２と、を備えている。
【００８４】
分級槽３２は、基本的に第２の実施形態に係る分級装置２１の分級槽２２と同様であるが、分級槽３２内に整流部材３３が設けられている点のみ分級槽２２と相違する。つまり、分級槽２２と同様に、分級槽３２の内部の底部付近に、供給管１１の供給口１２が配置されており、分級槽３２の上部に、分級槽３２に供給されたスラリーを流出させる第一流出口１３が形成されており、分級槽３２の底壁に、流量調節部材２４が取り付けられて分級槽３２に供給されたスラリーを流出させる第二流出口２３が形成されている。
【００８５】
整流部材３３は、横断面がメッシュ状に形成されており、分級槽３２内を複数の上下に延びる空間に仕切っている。このため、整流部材３３は、供給口１２から供給されたスラリーを上下方向に案内して、上方向の液流を整流する。整流部材３３としては、例えば、ストロー等の直線状に延びる筒状部材を複数束ねたものを用いることができる。整流部材３３の上下方向の高さは、特に制限されるものではないが、設置作業性の観点から、１０ｍｍ以上５０ｍｍ以下の範囲内とすることができる。整流部材３３の設置数及び設置位置は特に制限されない。例えば、分級槽３２内に１つの整流部材３３を設ける場合は、分級槽３２の上部又は下部に設けることができる。また、分級槽３２内に２つの整流部材３３を設ける場合は、分級槽３２の上部及び下部に設けることができる。ここで、整流部材３３が設置される分級槽３２の上部とは、第一流出口１３よりも下方の位置をいい、例えば、整流部材３３の上面の位置が、第一流出口１３よりも下方に１０ｍｍ以上５０ｍｍ以下の範囲内となる位置とすることができる。また、整流部材３３が設置される分級槽３２の下部とは、供給口１２よりも上方の部分をいい、例えば、整流部材３３の下面の位置が、供給口１２よりも上方に１０ｍｍ以上５０ｍｍ以下の範囲内となる位置とすることができる。
【００８６】
次に、分級装置３１を用いた分級方法及び分級粒子の製造方法について説明する。
【００８７】
まず、第２の実施形態と同様に、分級槽３２の内部に配置された供給管１１の供給口１２からスラリーを分級槽３２内に供給する。
【００８８】
すると、スラリーが第二流出口２３から流出する。そこで、第二流出口２３から流出するスラリーの流量が、供給口１２から分級槽３２に供給されたスラリーの流量よりも小さくなるように、流量調節部材２４を調節する。これにより、分級槽３２内のスラリーの水位が徐々に上昇していく。そして、スラリーの水位が第一流出口１３に至ると、分級槽３２内のスラリーが第一流出口１３に溢れ出す。これにより、分級槽３２内では、供給口１２から供給されたスラリーにより分級槽３２内のスラリーが押し上げられて、上方向への液流が発生する。
【００８９】
このとき、分級槽３２内のスラリーは、整流部材３３により上方向に真直ぐ案内される。これにより、供給口１２から供給されたスラリーにより発生する液流は上下方向に整流されるため、分級槽３２内に発生される液流の乱れが抑制され、粒径に応じた粒子の分離が更に促進される。
【００９０】
［第４の実施形態］
次に、第４の実施形態に係る分級装置、分級方法及び分級粒子の製造方法について説明する。第４の実施形態に係る分級装置、分級方法及び分級粒子の製造方法は、基本的に、第２の実施形態に係る分級装置、分級方法及び分級粒子の製造方法と同様であるが、ゼータ電位の粒径依存性をも利用してスラリー中の粒子を分級する点で、第２の実施形態に係る分級装置、分級方法及び分級粒子の製造方法と相違する。このため、以下では、第２の実施形態に係る分級装置、分級方法及び分級粒子の製造方法と相違する部分のみを説明し、第２の実施形態に係る分級装置、分級方法及び分級粒子の製造方法と同じ部分の説明を省略する。
【００９１】
図４は、第４の実施形態に係る分級装置を概念的に示した縦断面模式図である。図４に示すように、第４の実施形態に係る分級装置４１は、スラリー中の粒子を分級するとともに分級された分級粒子を製造する分級装置であって、分散装置２と、フィードポンプ３と、バッファタンク４と、分級槽４２と、を備えている。
【００９２】
分級槽４２は、基本的に第２の実施形態に係る分級装置２１の分級槽２２と同様であるが、分級槽４２に供給されたスラリーに電場を印加する上部電極４３及び下部電極４４と、上部電極４３及び下部電極４４に電圧を印加する電圧制御部４５と、が設けられている点のみ分級槽２２と相違する。つまり、分級槽２２と同様に、分級槽４２の内部の底部付近に、供給管１１の供給口１２が配置されており、分級槽４２の上部に、分級槽４２に供給されたスラリーを流出させる第一流出口１３が形成されており、分級槽４２の底壁に、流量調節部材２４が取り付けられて分級槽４２に供給されたスラリーを流出させる第二流出口２３が形成されている。
【００９３】
上部電極４３は、分級槽４２に供給されたスラリーに電場を印加するために、例えば、導電性高分子、金属等の導電性を有する素材で構成されている。上部電極４３は、分級槽４２内の上部であって、第一流出口１３よりも下方に配置されている。なお、上部電極４３を分級槽４２内に配置するためには、例えば、分級槽４２の内側壁の上部に突起（不図示）を設け、上部電極４３を、分級槽４２の上部開口から分級槽４２内に挿入して、この突起に載置すればよい。なお、上部電極４３には、分級槽４２に供給されたスラリーをスムーズに通過させるために、複数の貫通孔が形成されている。
【００９４】
下部電極４４は、分級槽４２に供給されたスラリーに電場を印加するために、例えば、導電性高分子、金属等の導電性を有する素材で構成されている。下部電極４４は、分級槽４２内の下部に配置されている。この場合、下部電極４４は、供給口１２よりも上方及び下方の何れに配置されてもよいが、供給口１２よりも上方に配置される方が好ましい。図４では、供給口１２よりも上方に下部電極４４を配置した例を示している。なお、下部電極４４を分級槽４２内に配置するためには、例えば、分級槽４２の内側壁の下部に突起（不図示）を設け、下部電極４４を、分級槽４２の上部開口から分級槽４２内に挿入して、この突起に載置すればよい。なお、下部電極４４には、分級槽４２に供給されたスラリーをスムーズに通過させるために、複数の貫通孔が形成されている。
【００９５】
電圧制御部４５は、上部電極４３及び下部電極４４と電気的に接続されている。そして、電圧制御部４５は、上部電極４３及び下部電極４４に印加する電圧の大きさを変更することが可能になっているとともに、上部電極４３及び下部電極４４に印加する電圧の極性を変更することが可能となっている。
【００９６】
ここで、分級装置４１を用いた分級方法及び分級粒子の製造方法を説明する前に、シリカ粒子を例として、ゼータ電位の粒径依存性について簡単に説明する。
【００９７】
まず、０．７５質量％の濃度でシリカ粒子が含まれたスラリーをビーズミル処理し、このスラリーを沈降槽に供給する。そして、沈降槽の上部と下部とに２０Ｖの電圧を印加した状態で、沈降天秤法によりシリカ粒子を沈降させることで、沈降曲線を求める。
【００９８】
次に、沈降天秤法の実験条件及び沈降曲線のデータを、式（２）及び式（３）に代入し、粒径ごとのゼータ電位ζを算出する。なお、式（３）において、ゼータ電位ζは、２次式で表しているが、１次式で表してもよく、３次以上の高次式で表してもよい。
【００９９】
このようにして計算したゼータ電位ζとシリカ粒子の粒径Ｄｐとの関係を図６に示す。なお、図６では、ゼータサイザー及び沈降天秤法を用いてゼータ電位ζを推算したものである。図６に示すように、シリカ粒子は、ゼータ電位ζがマイナス（−）に荷電されており、粒径が大きくなるほどゼータ電位ζの絶対値が大きくなり、粒径が小さくなるほどゼータ電位ζの絶対値が小さくなっている。このことから、ゼータ電位ζは粒径に依存して変化していることが分かる。
【数２】
2014117670.tif 000004
次に、分級装置４１を用いた分級方法及び分級粒子の製造方法について図４を用いて説明する。
【０１００】
まず、粒径の異なる粒子が含有されたスラリーを分散装置２に投入する。そして、分散装置２でスラリーを撹拌して、スラリー中の粒子を分散させることで、各粒子を荷電させる。なお、粒子の荷電は、必ずしも分散装置２で行う必要はなく、例えば、粒子に官能基を付与することによっても行うことができる。ここで、ゼータ電位は粒径に依存するため、各粒子には、粒径に応じたゼータ電位が付与される。
【０１０１】
次に、フィードポンプ３で、分散装置２から荷電されたスラリーを汲み上げてバッファタンク４に送り出し、バッファタンク４で、このスラリーを供給口１２から分級槽４２内に供給する。
【０１０２】
すると、スラリーが第二流出口２３から流出する。そこで、第二流出口２３から流出するスラリーの流量が、供給口１２から分級槽４２に供給されたスラリーの流量よりも小さくなるように、流量調節部材２４を調節する。これにより、分級槽４２内のスラリーの水位が徐々に上昇していく。そして、スラリーの水位が第一流出口１３に至ると、分級槽４２内のスラリーが第一流出口１３に溢れ出す。これにより、分級槽４２内では、供給口１２から供給されたスラリーにより分級槽４２内のスラリーが押し上げられて、上方向への液流が発生する。
【０１０３】
また、スラリーの水位が上部電極４３に至って上部電極４３がスラリーに浸かると、電圧制御部４５により、上部電極４３及び下部電極４４に異なる極性の電圧を印加する。これにより、分級槽４２内のスラリーには、上下方向の電場が印加される。このとき、上部電極４３に、粒子の電荷極性と同じ極性の電圧を印加し、下部電極４４に、粒子の電荷極性と異なる極性の電圧を印加する。これにより、スラリー中の粒子は、上部電極４３側から下部電極４４側に電気泳動する。
【０１０４】
但し、上部電極４３及び下部電極４４に印加する電圧の極性は、特に制限されるものではなく、適宜変更することができる。
【０１０５】
上述したように、ゼータ電位は粒径に依存するため、粒子の電気泳動は、小粒径の粒子よりも大粒径の粒子の方が速くなる。そこで、小粒径の粒子の電気泳動よりもスラリーの液流が速くなり、且つ、大粒径の粒子の電気泳動よりもスラリーの液流が遅くなるように、バッファタンク４において、供給管１１から分級槽２２に送り出すスラリーの流量を調節する。
【０１０６】
すると、スラリー中の小粒径の粒子は、スラリーの液流に乗って上昇して、第一流出口１３から流出する。このため、第一流出口１３から流出されたスラリーを回収することで、小粒径の粒子を回収することができる。これにより、小粒径の粒子に分級された分級粒子が製造される。
【０１０７】
一方、スラリー中の大粒径の粒子は、電気泳動により下降して、第二流出口２３から流出する。このため、第二流出口２３から流出されたスラリーを回収することで、大粒径の粒子を回収することができる。つまり、大粒径の粒子に分級された分級粒子を製造することができる。
【０１０８】
以上説明したように、第４の実施形態によれば、上部電極４３及び下部電極４４に電圧を印加して分級槽４２内に電場を生じさせることで、荷電されたスラリー中の粒子を、下部電極４４側に電気泳動させることができる。そして、粒径に応じたゼータ電位が粒子に付与されたスラリーを分級槽４２に供給し、上部電極４３及び下部電極４４に電圧を印加して分級槽４２内のスラリーに電場を生じさせることで、粒径に応じて粒子の電気泳動速度を異ならせることができる。このため、液流の下流側に配置される上部電極４３に粒子の電荷極性と同じ電極の電圧を印加し、液流の上流側に配置される下部電極４４に粒子の電荷極性と異なる電極の電圧を印加することで、スラリーの液流と相まって、スラリー中の粒子を粒径に応じて上下に分離させることができる。これにより、スラリー中の粒子をより高精度かつ短時間に分級することができる。
【０１０９】
［第５の実施形態］
次に、第５の実施形態に係る分級装置、分級方法及び分級粒子の製造方法について説明する。第５の実施形態に係る分級装置、分級方法及び分級粒子の製造方法は、第３及び第４の実施形態に係る分級装置、分級方法及び分級粒子の製造方法を組み合わせたものである。このため、以下では、第３及び第４の実施形態に係る分級装置、分級方法及び分級粒子の製造方法と相違する部分のみを説明し、第３及び第４の実施形態に係る分級装置、分級方法及び分級粒子の製造方法と同じ部分の説明を省略する。
【０１１０】
図５は、第５の実施形態に係る分級装置を概念的に示した縦断面模式図である。図５に示すように、第５の実施形態に係る分級装置５１は、スラリー中の粒子を分級するとともに分級された分級粒子を製造する分級装置であって、分散装置２と、フィードポンプ３と、バッファタンク４と、分級槽５２と、を備えている。
【０１１１】
分級槽５２は、第２の実施形態に係る分級装置２１の分級槽２２に、整流部材３３を設け、更に、ゼータ電位の粒径依存性をも利用してスラリー中の粒子を分級するものである。つまり、分級槽５２の内部の底部付近に、供給管１１の供給口１２が配置されており、分級槽５２の上部に、分級槽５２に供給されたスラリーを流出させる第一流出口１３が形成されており、分級槽５２の底壁に、流量調節部材２４が取り付けられて分級槽５２に供給されたスラリーを流出させる第二流出口２３が形成されている。また、分級槽５２に、整流部材３３と、分級槽５２に供給されたスラリーに電場を印加する上部電極４３及び下部電極４４と、上部電極４３及び下部電極４４に電圧を印加する電圧制御部４５と、が設けられている。
【０１１２】
このように、第３及び第４の実施形態を組み合わせることで、これらの実施形態の全ての作用効果を得ることができる。
【０１１３】
以上、本発明の好適な実施形態について説明したが、本発明は上記実施形態に限定されるものではない。
【０１１４】
例えば、第２〜第５の実施形態では、流量調節部材２４により第二流出口２３から流出されるスラリーの流量を調節するものとして説明したが、第二流出口２３自体の内径により第二流出口２３から流出されるスラリーの流量を調節するものとしてもよい。例えば、この流量を小さくしたい場合は、内径の小さい第二流出口２３を用い、この流量を大きくしたい場合は、内径の大きい第二流出口２３を用いる。
【０１１５】
また、上記の各実施形態では、空の分級槽にスラリーを供給するものとして説明したが、予め水等の流体を分級槽に充填しておき、この流体が充填された分級槽内に供給口からスラリーを供給するものとしてもよい。この場合、供給口からスラリーが供給されると、まず、予め分級槽に充填された流体が第一流出口から溢れ出し、その後、供給口から供給されたスラリーが第一流出口から溢れ出す。これにより、分級槽内では、供給口から供給されたスラリーにより分級槽内のスラリーが上方向に押し上げられて、上方向への液流が発生する。
【０１１６】
また、第４及び第５の実施形態では、上方向の液流を発生させ、粒子を下方向に電気泳動させるものとして説明したが、下方向の液流を発生させ、粒子を上方向に電気泳動させるものとしてもよい。この場合、第二流出口２３から流出されるスラリーの流量を、第一流出口１３から流出されるスラリーの流量よりも大きくすることで、下方向の液流を発生させることができる。また、この場合、図７に示す分級装置６１の分級槽６２のように、供給管１１の水平管部１１ｂを分級槽６２の上部に配置し、この水平管部１１ｂに供給口１２を下向きに形成することで、下方向の液流を円滑に発生させることができる。また、この場合、図７に示す分級装置６１の分級槽６２のように、上部電極４３に、粒子の電荷極性と異なる極性の電圧を印加し、下部電極４４に、粒子の電荷極性と同じ極性の電圧を印加することで、粒子を液流とは反対の上方向に電気泳動させることができる。
【０１１７】
また、上記の各実施形態は、第５の実施形態のように適宜組み合わせることができる。例えば、第１の実施形態と第３の実施形態とを組み合わせてもよく、第１の実施形態と第４の実施形態とを組み合わせてもよい。
【実施例】
【０１１８】
次に、本発明の実施例について説明する。なお、本発明は以下に説明する実施例に限定されるものではない。
【０１１９】
［実施例１］
実験装置として、図８に示す分級装置７１を用いた。図８に示す分級装置７１は、分散装置２と、フィードポンプ３と、バッファタンク４と、分級槽７２と、を備えている。そして、分級槽７２の内部の底部付近に、供給管１１の供給口１２が配置されており、分級槽７２の上部に、分級槽７２に供給されたスラリーを流出させる第一流出口１３が形成されており、分級槽７２の底壁に、流量調節部材２４が取り付けられて分級槽７２に供給されたスラリーを流出させる第二流出口２３が形成されている。また、分級槽７２の上部に、整流部材３３が設置されており、分級槽７２の上部及び下部に、電圧制御部４５に接続された上部電極４３及び下部電極４４が設置されている。
【０１２０】
原料スラリーとして、２０℃のイオン交換水に、０．０５質量％の濃度でアクリル粒子を含ませ、７８０Ｗの超音波出力で５分間アクリル粒子を分散処理したものを用いた。図９は、画像解析法により求めた原料スラリーに含まれるアクリル粒子の粒度分布を示すグラフである。なお、原料スラリー中には、直径が６μｍ以上の粒子が２０ｐｐｍの割合で含まれており、実施例１では、この直径が６μｍ以上の大粒子を除去することを目的とする。このため、実施例１では、直径が６μｍ以上の粒子を大粒子といい、直径が６μｍ未満の粒子を小粒子という。
【０１２１】
なお、供給口１２から分級槽に供給する原料スラリーをＯｒｉｇｉｎａｌとし、第一流出口１３から流出されるスラリーをＦｉｎｅとし、第二流出口２３から流出されるスラリーをＣｏａｒｓｅとする。また、供給口１２から分級槽に供給する原料スラリーの流量をＱｆｅｅｄとし、第一流出口１３から流出されるスラリーの流量をＱｆｉｎｅとし、第二流出口２３から流出されるスラリーの流量をＱｃｏａｒｓｅとする。
【０１２２】
［実施例１−１］
実施例１−１では、分級装置７１から整流部材３３を取り外し、流量調節部材２４により第二流出口２３を閉じて（第二流出口２３から流出するスラリーの流量をゼロとして）、上部電極４３及び下部電極４４に電圧を印加することなく、供給口１２から原料スラリーを供給して、上方向の液流を発生させた。流量Ｑｆｅｅｄを２１．６ｃｃ／ｍｉｎとし、流量Ｑｆｉｎｅを２１．６ｃｃ／ｍｉｎとした。実験条件を表１に示す。
【０１２３】
実験開始後、分級槽７２が定常状態になると、第一流出口１３からスラリーを回収し、この回収したスラリーを画像解析法で観察することで、小粒子及び大粒子の検出率と収率とを求めた。結果を表２に示す。
【０１２４】
［実施例１−２］
実施例１−２では、流量調節部材２４により第二流出口２３を閉じて（第二流出口２３から流出するスラリーの流量をゼロとして）、上部電極４３及び下部電極４４に３０Ｖの電圧を印加して、供給口１２から原料スラリーを供給して、上方向の液流を発生させた。流量Ｑｆｅｅｄを４１．０ｃｃ／ｍｉｎとし、流量Ｑｆｉｎｅを４１．０ｃｃ／ｍｉｎとした。ここで、アクリル粒子は、マイナス（−）に荷電されることから、上部電極４３にマイナス（−）の電圧を印加し、下部電極４４にプラス（＋）の電圧を印加し、アクリル粒子を上部電極４３側から下部電極４４側に電気泳動させた。実験条件を表１に示す。
【０１２５】
実験開始後、分級槽７２が定常状態になると、第一流出口１３からスラリーを回収し、この回収したスラリーを画像解析法で観察することで、小粒子及び大粒子の検出率と収率とを求めた。結果を表２に示す。
【０１２６】
［実施例１−３］
実施例１−３では、流量調節部材２４により第二流出口２３を開いて、上部電極４３及び下部電極４４に３０Ｖの電圧を印加して、供給口１２から原料スラリーを供給して、上方向の液流を発生させた。流量Ｑｆｅｅｄを７１．０ｃｃ／ｍｉｎとし、流量Ｑｆｉｎｅを４１．０ｃｃ／ｍｉｎとし、流量Ｑｃｏａｒｓｅを３０．０ｃｃ／ｍｉｎとした。ここで、アクリル粒子は、マイナス（−）に荷電されることから、上部電極４３にマイナス（−）の電圧を印加し、下部電極４４にプラス（＋）の電圧を印加し、アクリル粒子を上部電極４３側から下部電極４４側に電気泳動させた。実験条件を表１に示す。
【０１２７】
実験開始後、分級槽７２が定常状態になると、第一流出口１３及び第二流出口２３からスラリーを回収し、この回収したスラリーを画像解析法で観察することで、小粒子及び大粒子の検出率と収率とを求めた。結果を表２に示す。
【表１】
2014117670.tif 000005
【表２】
2014117670.tif 000006
［実施例１の結果］
表１及び表２に示すように、電圧印加なし及び整流部材なしの条件で実験を行った実施例１−１では、大粒子を除去することができなかった。これは、アクリル粒子は密度が小さいため、沈降速度が非常に遅く、分級完了まで長時間を要してしまうことが原因であると考えられる。このため、供給口１２から分級槽７２に供給する原料スラリーの流量をもう少し小さくすることで、大粒子を除去できるのではないかと考えられる。
【０１２８】
また、電圧を印加して流量を上げることで、処理量の増加及び実験時間の短縮化を目的として実験を行った実施例１−２では、大粒子を完全に除去できていることが分かる。なお、実施例１−２では、実施例１−１に対して流量Ｑｆｅｅｄを２倍に上げているにもかかわらず、実施例１に比べて小粒子の収率が半分になってしまっている。これは、電圧の影響が強かったために、分離径以上の粒子も分級槽７２の底部への電気泳動してしまったためだと考えられる。
【０１２９】
また、電圧を印加するとともに分級槽７２の底部からもスラリーを抜き出した実施例１−３では、十分に分級できていることから、電場印加の効果が有効であることが分かる。
【０１３０】
［実施例２］
実験装置として、図１０に示す分級装置８１を用いた。図１０に示す分級装置８１は、分散装置２と、フィードポンプ３と、バッファタンク４と、分級槽８２と、を備えている。そして、分級槽８２の内部の底部付近に、供給管１１の供給口１２が配置されており、分級槽８２の上部に、分級槽８２に供給されたスラリーを流出させる第一流出口１３が形成されており、分級槽８２の底壁に、流量調節部材２４が取り付けられて分級槽８２に供給されたスラリーを流出させる第二流出口２３が形成されている。また、分級槽８２の上部及び下部に、整流部材３３が設置されている。
【０１３１】
原料スラリーとして、２０℃のイオン交換水に、０．０５質量％の濃度でシリカ粒子を含ませ、３００Ｗの超音波出力で５分間シリカ粒子を分散処理したものを用いた。レーザー回折／散乱式粒度分布測定装置（particle size distribution analyzer）ＬＡ−９５０（商品名）で測定された原料スラリー（Ｏｒｉｇｉｎａｌ）の粒度分布を図１１に示す。
【０１３２】
［実施例２−１］
実施例２−１では、分級装置８１から上部及び下部に設置された整流部材３３を取り外し、流量調節部材２４により第二流出口２３を閉じて、供給口１２から原料スラリーを供給して、上方向の液流を発生させた。流量Ｑｆｅｅｄを４８．０ｃｃ／ｍｉｎとし、流量Ｑｆｉｎｅを４８．０ｃｃ／ｍｉｎとした。実験条件を表３に示す。
【０１３３】
実験開始後、分級槽８２が定常状態になると、一定時間ごとに第一流出口１３から流出されるスラリーを回収し、各時間での収率を算出した。実験終了後、これらの平均収率を求め、この平均収率に最も近い値をとった時間において回収したスラリーに含まれる粒子の粒度を測定することで、部分分離効率曲線（Partial separation efficiency curve）を作成した。作成した部分分離効率曲線を図１２に示す。なお、粒度の測定には、レーザー回折／散乱式粒度分布測定装置ＬＡ−９５０を用いた。
【０１３４】
［実施例２−２］
実施例２−２では、分級装置８１から上部及び下部に設置された整流部材３３を取り外し、流量調節部材２４により第二流出口２３を開いて、供給口１２から原料スラリーを供給して、上方向の液流を発生させた。流量Ｑｆｅｅｄを４８．０ｃｃ／ｍｉｎとし、流量Ｑｆｉｎｅを１８．０ｃｃ／ｍｉｎとし、流量Ｑｃｏａｒｓｅを３０．０ｃｃ／ｍｉｎとした。実験条件を表３に示す。
【０１３５】
実験開始後、分級槽８２が定常状態になると、一定時間ごとに第一流出口１３及び第二流出口２３から流出されるスラリーを回収し、各時間での収率を算出した。実験終了後、これらの平均収率を求め、この平均収率に最も近い値をとった時間において回収したスラリーに含まれる粒子の粒度を測定することで、部分分離効率曲線を作成した。作成した部分分離効率曲線を図１２に示す。なお、粒度の測定には、レーザー回折／散乱式粒度分布測定装置ＬＡ−９５０を用いた。
【表３】
2014117670.tif 000007
［実施例２の結果］
表３及び図１２に示す部分分離効率曲線により、第二流出口２３からスラリーを流出させた方が、より狭い粒径範囲で分級を行なえていることが分かる。また、第一流出口１３からスラリーを回収したところ、直径が１μｍ以下の粒子を分級できていた。
【０１３６】
［実施例３］
実施例３では、整流部材が分級性能に与える影響を検討するために、実施例２と同じ実験装置及び原料スラリーを用いて以下の実験を行った。
【０１３７】
［実施例３−１］
実施例３−１では、分級装置８１から上部及び下部に設置される整流部材３３を取り外し、流量調節部材２４により第二流出口２３を開いて、供給口１２から原料スラリーを供給して、上方向の液流を発生させた。流量Ｑｆｅｅｄを１０８．０ｃｃ／ｍｉｎとし、流量Ｑｆｉｎｅを７８．０ｃｃ／ｍｉｎとし、流量Ｑｃｏａｒｓｅを３０．０ｃｃ／ｍｉｎとした。実験条件を表４に示す。
【０１３８】
そして、実施例２と同様にして、部分分離効率曲線を作成した。作成した部分分離効率曲線を図１３に示す。
【０１３９】
［実施例３−２］
実施例３−２では、分級装置８１から下部に設置される整流部材３３のみを取り外して上部に設置されている整流部材３３を残し、流量調節部材２４により第二流出口２３を開いて、供給口１２から原料スラリーを供給して、上方向の液流を発生させた。流量Ｑｆｅｅｄを１０８．０ｃｃ／ｍｉｎとし、流量Ｑｆｉｎｅを７８．０ｃｃ／ｍｉｎとし、流量Ｑｃｏａｒｓｅを３０．０ｃｃ／ｍｉｎとした。実験条件を表４に示す。
【０１４０】
そして、実施例２と同様にして、部分分離効率曲線を作成した。作成した部分分離効率曲線を図１３に示す。
【０１４１】
［実施例３−３］
実施例３−２では、分級装置８１の上部及び下部に設置されている整流部材３３を残し、流量調節部材２４により第二流出口２３を開いて、供給口１２から原料スラリーを供給した。流量Ｑｆｅｅｄを１０８．０ｃｃ／ｍｉｎとし、流量Ｑｆｉｎｅを７８．０ｃｃ／ｍｉｎとし、流量Ｑｃｏａｒｓｅを３０．０ｃｃ／ｍｉｎとした。実験条件を表４に示す。
【０１４２】
そして、実施例２と同様にして、部分分離効率曲線を作成した。作成した部分分離効率曲線を図１３に示す。
【表４】
2014117670.tif 000008
［実施例３の結果］
表４及び図１３より、実施例３の各流量条件においては、整流部材３３を上部にのみ設置することで最も分級性能を向上させることができることが分かった。また、第一流出口１３からスラリーを回収したところ、直径が１μｍ以下の粒子を分級できていた。
【０１４３】
［実施例４］
実施例４では、整流部材を上部にのみ設置した場合の流量の変化を検討するために、実施例２と同じ実験装置及び原料スラリーを用いて以下の実験を行った。
【０１４４】
［実施例４−１］
実施例４−１では、分級装置８１から下部に設置される整流部材３３のみを取り外して上部に設置されている整流部材３３を残し、流量調節部材２４により第二流出口２３を開いて、供給口１２から原料スラリーを供給して、上方向の液流を発生させた。流量Ｑｆｅｅｄを１０８．０ｃｃ／ｍｉｎとし、流量Ｑｆｉｎｅを７８．０ｃｃ／ｍｉｎとし、流量Ｑｃｏａｒｓｅを３０．０ｃｃ／ｍｉｎとした。実験条件を表５に示す。
【０１４５】
そして、実施例２と同様にして、部分分離効率曲線を作成した。作成した部分分離効率曲線を図１４に示す。
【０１４６】
［実施例４−２］
実施例４−２では、分級装置８１から下部に設置される整流部材３３のみを取り外して上部に設置されている整流部材３３を残し、流量調節部材２４により第二流出口２３を開いて、供給口１２から原料スラリーを供給して、上方向の液流を発生させた。流量Ｑｆｅｅｄを７８．０ｃｃ／ｍｉｎとし、流量Ｑｆｉｎｅを４８．０ｃｃ／ｍｉｎとし、流量Ｑｃｏａｒｓｅを３０．０ｃｃ／ｍｉｎとした。実験条件を表５に示す。
【０１４７】
そして、実施例２と同様にして、部分分離効率曲線を作成した。作成した部分分離効率曲線を図１４に示す。
【表５】
2014117670.tif 000009
［実施例４の結果］
表５及び図１４より、実施例４の各流量条件において、整流部材３３を上部のみに設置した条件では、流量を変化させても大きな効果の違いは見られなかった。この結果及び実施例３の結果より、整流部材３３を上部に設置することで、流量の大小にかかわらず効果的に分級できることが分かった。また、第一流出口１３からスラリーを回収したところ、直径が１μｍ以下の粒子を分級できていた。
【０１４８】
［実施例５］
実験装置として、第４の実施形態に係る分級装置４１（図４参照）を用い、原料スラリーとして、実施例２と同じものを用いて、以下の実験を行った。
【０１４９】
［実施例５−１］
実施例５−１では、流量調節部材２４により第二流出口２３を開いて、上部電極４３及び下部電極４４に電圧を印加することなく、供給口１２から原料スラリーを供給して、上方向の液流を発生させた。流量Ｑｆｅｅｄを４５．０ｃｃ／ｍｉｎとし、流量Ｑｆｉｎｅを１５．０ｃｃ／ｍｉｎとし、流量Ｑｃｏａｒｓｅを３０．０ｃｃ／ｍｉｎとした。実験条件を表６に示す。
【０１５０】
そして、実施例２と同様にして、部分分離効率曲線を作成した。作成した部分分離効率曲線を図１５に示す。
【０１５１】
また、レーザー回折／散乱式粒度分布測定装置ＬＡ−９５０で測定されたＦｉｎｅの粒度分布を図１６及び図１８に示す。
【０１５２】
［実施例５−２］
実施例５−２では、流量調節部材２４により第二流出口２３を開いて、上部電極４３及び下部電極４４に２０Ｖの電圧を印加して、供給口１２から原料スラリーを供給して、上方向の液流を発生させた。ここで、シリカ粒子は、マイナス（−）に荷電されることから、上部電極４３にマイナス（−）の電圧を印加し、下部電極４４にプラス（＋）の電圧を印加し、シリカ粒子を上部電極４３側から下部電極４４側に電気泳動させた。流量Ｑｆｅｅｄを４５．０ｃｃ／ｍｉｎとし、流量Ｑｆｉｎｅを１５．０ｃｃ／ｍｉｎとし、流量Ｑｃｏａｒｓｅを３０．０ｃｃ／ｍｉｎとした。実験条件を表６に示す。
【０１５３】
そして、実施例２と同様にして、部分分離効率曲線を作成した。作成した部分分離効率曲線を図１５に示す。
【０１５４】
また、レーザー回折／散乱式粒度分布測定装置ＬＡ−９５０で測定されたＦｉｎｅの粒度分布を図１７及び図１８に示す。
【表６】
2014117670.tif 000010
［実施例５の結果］
表６及び図１５〜図１８より、電圧を印加する実施例５−２は、電圧を印加しない実施例５−１よりも分級精度が高くなることが分かる。この結果より、電場印加の効果が有効であることが分かる。また、第一流出口１３からスラリーを回収したところ、直径が１μｍ以下の粒子を分級できていた。
【符号の説明】
【０１５５】
１…分級装置、２…分散装置、３…フィードポンプ、４…バッファタンク（液流発生部）、５…分級槽、１１…供給管、１１ａ…垂直管部、１１ｂ…水平管部、１２…供給口、１３…第一流出口（液流発生部）、２１…分級装置、２２…分級槽、２３…第二流出口、２４…流量調節部材、３１…分級装置、３２…分級槽、３３…整流部材、４１…分級装置、４２…分級槽、４３…上部電極、４４…下部電極、４５…電圧制御部、５１…分級装置、５２…分級槽、６１…分級装置、６２…分級槽、７１…分級装置、７２…分級槽、８１…分級装置、８２…分級槽。
【図１】
2014117670.tif 000011
【図２】
2014117670.tif 000012
【図３】
2014117670.tif 000013
【図４】
2014117670.tif 000014
【図５】
2014117670.tif 000015
【図６】
2014117670.tif 000016
【図７】
2014117670.tif 000017
【図８】
2014117670.tif 000018
【図９】
2014117670.tif 000019
【図１０】
2014117670.tif 000020
【図１１】
2014117670.tif 000021
【図１２】
2014117670.tif 000022
【図１３】
2014117670.tif 000023
【図１４】
2014117670.tif 000024
【図１５】
2014117670.tif 000025
【図１６】
2014117670.tif 000026
【図１７】
2014117670.tif 000027
【図１８】
2014117670.tif 000028